ФОРМОВОЧНАЯ КОМПОЗИЦИЯ С ПОНИЖЕННОЙ ГОРЮЧЕСТЬЮ НА ОСНОВЕ ПОЛИПРОПИЛЕНА И ИЗДЕЛИЯ ИЗ НЕЕ
LOW-FLAMMABILITY MOULDING COMPOSITION BASED ON POLYPROPYLENE AND ARTICLES MADE THEREFROM

Настоящее изобретение относится к формовочной композиции с пониженной горючестью на основе полипропилена (ПП), а также к волокну и пленке, полученным из этой композиции.
3
В настоящее время востребованы изделия на основе полипропилена ПП, это обусловлено тем, что ПП волокно характеризуется малым удельным весом (0,91 г/см), высокой прочностью и стойкостью к истиранию, низким влагопоглощением, хорошей светостойкостью и устойчивостью к действию микроорганизмов, низкой теплопроводностью, хемостойкостью. Широкие области использования ПП предъявляют особые требования по снижению пожарной опасности. Нагревание ПП в течение 30 минут при температуре 410°C приводит к его практически полной деструкции. В связи с этим вопрос снижения горючести ПП является актуальным в настоящее время.
ПП относится к группе легковоспламеняющихся материалов и характеризуется кислородным индексом (КИ)=17,4. Из всех известных способов снижения горючести наиболее перспективным для ПП является способ введения в расплав замедлителей горения (ЗГ) различного состава.
Все известные ЗГ, как правило, имеют общие недостатки:
- низкий КИ получаемых изделий на основе ПП пониженной горючести, как правило, равный приблизительно 20;
- необходимость введения больших количеств ЗГ, что удорожает получение изделий из ПП с пониженной горючестью;
- снижение физико-механических показателей готовых изделий из ПП с пониженной горючестью;
- использование определенных ЗГ усложняет процесс получения изделий из ПП с пониженной горючестью, а также может приводить к повышенному износу оборудования.
Из 2009115713/05, МПК: C08L 97/00, опубл. 24.09.2007, известна композиция с пониженной горючестью на основе ПП. Однако для получения высокого КИ композиции необходимо введение большого количества ЗГ, что не может не сказаться на физико-механических свойствах и на удорожании готовой продукции.
Из 2006129131/04, МПК: C07F 9/40, опубл. 20.02.2008, известна композиция для снижения горючести композиционных полимерных материалов. Недостатком данной композиции является ее высокая вязкость, что обуславливает трудности при ее дальнейшей переработке.
Таким образом, существует потребность в получении новой огнезащитной композиции для снижения горючести ПП, которая будет исключать все указанные выше недостатки.
Техническим результатом изобретения является снижение горючести ПП, без снижения физико-механических свойств получаемого гранулята ПП с пониженной горючестью, а также изделий на его основе.
Указанный результат достигается тем, что формовочная композиция содержит, мас %:
Гранулят ПП - 82,8
м-фенилендиамин - 0,36
2
SiO - 0,37
2
3
FeO - 0,43
MgO - 0,60
2
NaO - 0,43
2
KO - 0,63
2
3
SbO - 0, 51
Парафин - 0,8
Сажа - 2,1
Антиоксидант - 1,0
Краситель - 4,0
Тальк - остальное
Указанный технический результат достигается также благодаря тому, что из указанной формовочной композиции путем экструзионного формования получают волокно или пленку.
Анализ пробной партии гранулята ПП с пониженной горючестью показал следующие результаты.
Таблица 1
Характеристика полученного гранулята
№ п/п
Наименование показателя
Свойства готовой продукции
1
Размер гранул, мм
2,0-2,5
2
Плотность, кг/м<sup>3</sup>
940-950
3
ПТР, г/10 мин
480-520
4
Насыпная масса гранул, кг/м<sup>3</sup>
8-10
5
Кислородный индекс, %
25,9
Как видно из Таблицы 1, полученный гранулят обладает высоким КИ, а также несущественными изменениями физико-механических свойств, что обуславливает использование полученного гранулята ПП в производстве различных изделий на его основе, обладающих пониженной горючестью, без снижения основных физико-механических показателей.
Таким образом, заявленная группа изобретений обладает «новизной», «изобретательским уровнем», а также «промышленно применима».